(57)【要約】      （修正有）【課題】大気に晒されることで容易に変質してしまう試料に対して、試料の変質を防止して、正確な断面観察を行うことを可能とする方法を提供する。【解決手段】断面加工を行った後の試料の断面観察を行うための電子顕微鏡用試料台１０であって、本体胴部上面１１ａに所定の深さの凹部１３を有するとともに、本体胴部側面１１ｂにその側面１１ｂから凹部１３までを貫通する少なくとも１つの貫通孔１４が形成された試料台本体１１と、貫通孔１４に挿入される固定部材１２とを備える。この電子顕微鏡用試料台１０は、断面加工を行った試料を載置した断面加工用試料台が、試料台本体１１の凹部１３に載置され、貫通孔１４を貫通した固定部材１２により固定されて取り付けられる。【選択図】図２
2014146493.tif 000002
【特許請求の範囲】
【請求項１】
断面加工を行った後の試料の断面観察を行うための電子顕微鏡用の試料台であって、
本体胴部上面に所定の深さの凹部を有するとともに、本体胴部側面に該側面から該凹部までを貫通する少なくとも１つの貫通孔が形成された試料台本体と、
上記貫通孔に挿入される固定部材とを備え、
上記断面加工を行った試料を載置した断面加工用試料台が、上記試料台本体の凹部に載置され、上記貫通孔を貫通した上記固定部材により固定されて取り付けられることを特徴とする電子顕微鏡観察用試料台。
【請求項２】
電子顕微鏡の鏡筒内の試料ステージに装着可能な試料ホルダーに取り付けられる台座と、
上記台座に対して垂直に固定された軸とをさらに備え、
上記試料台本体には、本体胴部下面から上記凹部に向かって、該本体胴部下面に対して垂直に孔部が形成されており、該孔部に上記軸が挿入されることにより該試料台本体が上記台座に固定されることを特徴とする請求項１記載の電子顕微鏡用試料台。
【請求項３】
上記試料台本体は、上記軸に挿入された状態で該軸の円周方向に回転可能であることを特徴とする請求項２記載の電子顕微鏡用試料台。
【請求項４】
上記試料台本体の凹部の深さは、該凹部に載置される上記断面加工用試料台の高さ方向の長さよりも短く、該断面加工用試料台を載置したときに該断面加工用試料台の上部が該凹部から突出することを特徴とする請求項１乃至請求項３の何れか１項記載の電子顕微鏡用試料台。
【請求項５】
上記断面加工用試料台は、クロスセクッションポリッシャ用の試料台であり、該試料台に樹脂包埋された試料を載置して、該試料の断面を削ることを特徴とする請求項１乃至請求項４の何れか１項記載の電子顕微鏡用試料台。
【請求項６】
上記断面観察においては、走査電子顕微鏡を用いて、断面加工した試料の二次電子像を観察することを特徴とする請求項１乃至請求項５の何れか１項記載の電子顕微鏡用試料台。
【請求項７】
観察対象の試料の断面加工を行い、加工して得られた該試料の断面を電子顕微鏡を用いて観察する試料の断面観察方法であって、
上記電子顕微鏡の試料台は、
本体胴部上面に所定の深さの凹部を有するとともに、本体胴部側面に該側面から該凹部まで貫通する少なくとも１つの貫通孔が形成された試料台本体と、
上記貫通孔に挿入される固定部材とを備え、
上記断面加工を行った試料を断面加工用試料台に載置させた状態で、該断面加工用試料台を上記試料台本体の凹部に載置し、上記貫通孔を貫通した上記固定部材により固定して、該試料の断面を電子顕微鏡により観察することを特徴とする試料の断面観察方法。
【発明の詳細な説明】
【技術分野】
【０００１】
本発明は、電子顕微鏡に用いる電子顕微鏡観察用試料台、並びにその電子顕微鏡用試料台を用いた電子顕微鏡による試料の断面観察方法に関する。
【背景技術】
【０００２】
粉末粒子は、様々な分野・用途に使用されており、粒子に耐熱性や耐酸化性等の性能を持たせるために粒子に様々な処理を施すことが多い。このような粒子を開発していく上では、粉末粒子形状がどのような状態であるか詳細に調査することが重要となる。
【０００３】
通常、粉末粒子の形状評価方法として、走査電子顕微鏡(ＳＥＭ)による表面・断面観察が用いられる。ＳＥＭによる粉末粒子の断面加工を行う場合においては、粒子を熱硬化性樹脂に埋めて樹脂包埋させた後、樹脂包埋させた試料を試料台に載せて、加工歪が少なく広範囲の断面加工が可能なクロスセクションポリッシャ（ＣＰ）を用いて加工を行う。その後、断面加工を終えた試料を試料台から取り外し、ＳＥＭ用試料台に載せ換えて断面加工部分を観察する。
【０００４】
ところが、観察対象の粉末粒子が酸化物粒子等の場合、大気に数分晒すだけで粒子自体が大気中の水分と反応して変質してしまい、粒子本来の状態を正確に捉えることができず、精度の高い断面観察を行うことができなくなる。
【０００５】
また、このような方法の実用化例として、例えば特許文献１に、走査電子顕微鏡用試料台が提案され、多目的用走査電子顕微鏡の試料台を開発したことが報告されている。しかしながら、この試料台は、集束イオンビーム加工観察及びＳＥＭ観察に適した試料台であることが報告されているのみであって、酸化物粒子等の試料において変質を防止して断面観察を行うようにする考え方は示されていない。
【０００６】
また、他の実用化例として、例えば特許文献２に記載の電子顕微鏡用試料台があり、ＥＢＳＤ解析が可能な電子顕微鏡用の試料台について報告されている。しかしながら、この試料台は、ＥＢＳＤ解析用に限定したものであり、特許文献２にも酸化物粒子等の試料において変質を防止して断面観察を行うようにする考え方は示されていない。
【先行技術文献】
【特許文献】
【０００７】
【特許文献１】特開平１１−１４９８９６号公報
【特許文献２】特開２０１１−２０４３６７号公報
【発明の概要】
【発明が解決しようとする課題】
【０００８】
本発明は、このような実情に鑑みて提案されたものであり、大気に晒されることで容易に変質してしまう試料に対して、試料の変質を防止して、正確な断面観察を行うことを可能とする方法を適用することを目的とする。
【課題を解決するための手段】
【０００９】
本発明者らは、上述した目的を達成するために鋭意検討を重ね、クロスセクションポリッシャ等により断面加工を行った後に、加工した試料を取り外してＳＥＭ等の電子顕微鏡の試料台に載せ変えることをせずにそのまま電子顕微鏡の鏡筒内に移動させて断面観察を行うことができる電子顕微鏡用試料台を開発した。
【００１０】
すなわち、本発明に係る電子顕微鏡観察用試料台は、断面加工を行った後の試料の断面観察を行うための電子顕微鏡用の試料台であって、本体胴部上面に所定の深さの凹部を有するとともに、本体胴部側面に該側面から該凹部までを貫通する少なくとも１つの貫通孔が形成された試料台本体と、上記貫通孔に挿入される固定部材とを備え、上記断面加工を行った試料を載置した断面加工用試料台が、上記試料台本体の凹部に載置され、上記貫通孔を貫通した上記固定部材により固定されて取り付けられることを特徴とする。
【００１１】
また、試料の断面観察方法は、観察対象の試料の断面加工を行い、加工して得られた該試料の断面を電子顕微鏡を用いて観察する試料の断面観察方法であって、上記電子顕微鏡の試料台は、本体胴部上面に所定の深さの凹部を有するとともに、本体胴部側面に該側面から該凹部まで貫通する少なくとも１つの貫通孔が形成された試料台本体と、上記貫通孔に挿入される固定部材とを備え、上記断面加工を行った試料を断面加工用試料台に載置させた状態で、該断面加工用試料台を上記試料台本体の凹部に載置し、上記貫通孔を貫通した上記固定部材により固定して、該試料の断面を電子顕微鏡により観察することを特徴とする。
【発明の効果】
【００１２】
本発明に係る電子顕微鏡用試料台によれば、断面加工を行った試料をその断面加工用試料台に載置させたそのままの状態で電子顕微鏡の試料台に取り付けて断面観察を行うことができるので、酸化物粒子等の試料であってもその試料の変質を防止して、正確な断面観察を行うことができる。
【図面の簡単な説明】
【００１３】
【図１】電子顕微鏡試料台を搭載した試料ホルダーを示す平面図（Ａ）と斜視図（Ｂ）である。
【図２】電子顕微鏡用試料台の斜視図である。
【図３】電子顕微鏡用試料台の上面図（Ａ）及び正面図（Ｂ）である。
【図４】台座を示す図（Ａ）と、その台座と一体化させた電子顕微鏡試料台を示した図（Ｂ）である。
【図５】電子顕微鏡用試料台に対して、観察対象試料を載置させたときの状態を説明するための図である。
【図６】電子顕微鏡の鏡筒の構成と、その鏡筒内の試料ステージに電子顕微鏡用試料台を取り付ける操作の流れを説明するための図である。
【図７】実施例１における電子顕微鏡（ＳＥＭ）による断面観察写真図である。
【図８】比較例１における電子顕微鏡（ＳＥＭ）による断面観察写真図である。
【発明を実施するための形態】
【００１４】
以下、本発明を適用した具体的な実施の形態（以下、「本実施の形態」という。）について、図面を参照しながら以下の順序で詳細に説明する。なお、本発明は、以下の実施の形態に限定されるものではなく、本発明の要旨を逸脱しない範囲で変更が可能である。
１．電子顕微鏡用試料台の構成
２．電子顕微鏡用試料台に対する観察対象試料の載置
３．観察対象試料の断面加工、並びに断面観察について
【００１５】
＜１．電子顕微鏡用試料台の構成＞
本実施の形態に係る電子顕微鏡用試料台は、走査電子顕微鏡（Scanning Electron Microscope：ＳＥＭ）等の電子顕微鏡によって、断面組織観察や後方散乱電子回折パターンによる断面結晶組織の結晶方位解析等を行う観察試料を載置するための電子顕微鏡用試料台である。この電子顕微鏡用試料台には、観察のために断面加工を行った試料（断面加工試料）が載置され、その断面加工試料が載置された状態で、例えば図１に示すような電子顕微鏡の試料ホルダー１に形成された試料台装着部２に着脱自在に取り付けられる。
【００１６】
図２は、本実施の形態に係る電子顕微鏡用試料台を模式的に示した斜視図である。また図３は、その電子顕微鏡用試料台の上面図（Ａ）及び正面図（Ｂ）である。図２及び図３に示すように、電子顕微鏡用試料台１０は、試料台本体１１と固定部材１２とを備える。
【００１７】
試料台本体１１は、その胴部が例えば円筒形状の金属部材から形成されたものであり、その本体胴部上面１１ａに所定の深さの凹部１３を有する。このように、電子顕微鏡用試料台１０においては、試料台本体１１の胴部上面１１ａに所定の深さの凹部１３を有することが特徴である。詳しくは後述するが、電子顕微鏡用試料台１０では、試料台本体１１に設けられた凹部１３に、断面加工を行った観察対象試料を載置させた断面加工用試料台（例えば、クロスセクションポリッシャ用試料台）が載置固定される。
【００１８】
試料台本体１１の胴部の形状は、上述した円筒形状に限定されるものではなく、その上面１１ａに凹部１３を形成することができるものであればよい。例えば、四角柱や多角柱等の形状であってもよい。また、その大きさとしても特に限定されるものではなく、使用する電子顕微鏡に設置可能な大きさとすることができる。具体的には、例えば、直径が１０〜２０ｍｍ程度、高さが１０〜１５ｍｍ程度の円筒形状とすることができる。
【００１９】
また、試料台本体１１の材質としては、電子顕微鏡による断面観察やＥＢＳＤ測定に影響を及ぼすものでなければ特に限定されるものではない。具体的には、導通性を有し磁性を有しない材料、例えばアルミニウムや真鍮等で形成されたものを用いることができる。
【００２０】
試料台本体１１の上面１１ａに設けられた凹部１３の形状は、この凹部１３に載置される断面加工用試料台を確実に固定することができる形状であれば特に限定されない。例えば、図２及び図３に示すように、直方体の断面加工用試料台を載置固定可能なように、試料台本体１１の胴部を直方体形状に刳り抜いた形状の凹部１３とすることができる。
【００２１】
また、その凹部１３の深さは、載置固定される断面加工用試料台の高さ方向の長さよりも短いことが好ましい。これにより、後述する図５に示すように、断面加工用試料台を載置させたときに、その断面加工用試料台の上部が凹部１３から突出した状態とすることができ、断面加工用試料台に載せた観察対象試料が試料台本体１１の上面１１ａ等に接触することを防ぎ、正確な断面観察が妨害されることを防止することができる。具体的に、その凹部１３の深さとしては、例えば、断面加工用試料台が高さ８ｍｍ程度の直方体形状である場合には、深さが５ｍｍ程度となる凹部１３とする。
【００２２】
また、試料台本体１１には、その本体胴部側面１１ｂにその側面１１ｂから凹部１３までを貫通する少なくとも１つの貫通孔１４が形成されている。この貫通孔１４には、後述する固定部材１２が挿入される。固定部材１２は例えばネジからなり、貫通孔１４は、そのネジ状の固定部材１２を螺嵌することができるような孔を構成している。
【００２３】
貫通孔１４の形成位置（本体胴部側面１１ｂにおける形成位置）としては、特に限定されず、貫通孔１４内を貫通させた固定部材１２によって凹部１３に載置させた断面加工用試料台を固定することができるような位置とすることができる。具体的に、その高さ位置としては、凹部１３の深さが５ｍｍ程度である場合には、貫通孔１４の中心位置の高さが２．５ｍｍ程度となる高さ位置とすることができる。また、水平方向の位置としては、その貫通孔１４が、試料台本体１１の中心を通って凹部１３の形成方向に対して直交するように形成される位置とすることができる。
【００２４】
固定部材１２は、上述したように、例えばネジからなる。固定部材１２は、図２（Ａ）に示すように試料台本体１１に形成された貫通孔１４に挿入され、試料台本体１１の凹部１３に載置される断面加工用試料台とその試料台本体１１とを支持固定する。これにより、試料台本体１１の凹部１３に載置させた断面加工用試料台が、その試料台本体１１の所定位置からズレたり落下等したりすることを防止し、的確な断面観察を可能にする。
【００２５】
固定部材１２の形状としては、上述したネジ形状に限られるものではなく、試料台本体１１と断面加工用試料台とを固定させることができれば何れの形状でもよいが、種々の大きさの断面加工用試料台に対して調節しながら固定することができるという点で、ネジ形状であることが好ましい。また、その材質についても、特に限定されるものではなく、試料台本体１１と同様に、アルミニウム等の材質とすることができる。
【００２６】
また、電子顕微鏡用試料台１０は、使用する電子顕微鏡の鏡筒内の試料ステージに装着可能な試料ホルダーに取り付けられる台座と一体にしたものとすることができる。図４は、電子顕微鏡用試料台１０と台座２０とを示す模式図である。
【００２７】
台座２０は、例えば円盤状や平板状の形状からなり、図１に示した試料ホルダー１に形成された試料台装着部２に取り付けることが可能となっている。この台座２０についても、断面観察等に影響を及ぼさない材質、例えばアルミニウムや真鍮等で形成されている。
【００２８】
この台座２０には、その略中心位置に軸２１を有している。軸２１は、台座２０に対して垂直に固定されたものであり、例えば円柱形状に形成されている。この軸２１についても、台座２０と同様に例えばアルミニウム等の材質で形成されている。
【００２９】
図２〜図４に示すように、電子顕微鏡用試料台１０の本体胴部下面１１ｃには、その下面１１ｃから凹部１３に向かって、下面１１ｃに対して垂直に形成された孔部１５が設けられており、その孔部１５に対して台座２０に垂直に立設された軸２１が挿入される。このように電子顕微鏡用試料台１０の孔部１５に軸２１が挿入されることで、電子顕微鏡用試料台１０が台座２０に固定され、一体化した状態となる。
【００３０】
また、このように軸２１を垂直立設させた台座２０と電子顕微鏡用試料台１０とを一体化することによって、その軸２１を中心として、その円周方向に電子顕微鏡用試料台１０を回転させることができる。これにより、電子顕微鏡による観察等を行うに際して、観察対象試料を載置させた電子顕微鏡用試料台１０を適した角度に調整することでき、より精度の高い観察等を行うことができる。
【００３１】
電子顕微鏡用試料台１０の本体胴部下面１１ｃから形成された孔部１５は、凹部１３にまで貫通しているようにしてもよく、また本体胴部下面１１ｃから凹部１３に向かう本体胴部内の途中に孔の底部を有するものであってもよい。
【００３２】
また、軸２１の表面形状については、特に限定されないが、図４に示すように電子顕微鏡用試料台１０の孔部１５に対して螺嵌挿入することができるようにネジ状の表面形状とすることが好ましい。これにより、台座２０に対して電子顕微鏡用試料台１０の高さ位置を自由に調整することが可能となる。また、このようにネジ状の表面形状とすることによって、軸２１を中心とした円周方向への電子顕微鏡用試料台１０の回転を、よりスムーズに行うことが可能となる。
【００３３】
なお、台座２０と一体化させた電子顕微鏡用試料台１０は、後述する図６の構成図に示すように、試料ホルダー１の試料台装着部２に載置された後に、その電子顕微鏡用試料台１０を載置させた試料ホルダー１が電子顕微鏡の鏡筒３内における試料ステージ４に搬送されて取り付けられる。
【００３４】
＜２．電子顕微鏡用試料台に対する観察対象試料の載置＞
図５は、上述した構成からなる電子顕微鏡用試料台１０に対して、観察対象試料を載置させたときの状態を説明するための図である。図５に示すように、電子顕微鏡用試料台１０には、その凹部１３の位置に断面加工用試料台３０が載置固定される。すなわち、電子顕微鏡により断面観察される試料４０は、断面加工用試料台３０に載置されて観察の前処理としての断面加工が施された後、その断面加工用試料台３０に載置された状態のままで、電子顕微鏡用試料台１０に載置固定されることになる。
【００３５】
具体的に、電子顕微鏡用試料台１０への観察対象試料４０の載置手順を説明する。
【００３６】
先ず、観察対象試料４０を断面加工用試料台３０に載置して断面加工を行った後に、その観察対象試料４０を載置させた断面加工用試料台３０を速やかに電子顕微鏡用試料台１０の凹部１３に載置させる。上述したように、電子顕微鏡用試料台１０の凹部１３は、断面加工用試料台３０の形状に沿う形で形成されているので、容易にその凹部１３に断面加工用試料台３０を載置させることができる。
【００３７】
次に、凹部１３に断面加工用試料台３０を載置させた状態で、電子顕微鏡用試料台１０の本体胴部側面１１ｂに設けられた貫通孔１４を介して固定部材１２を螺嵌挿入していく。すると、固定部材１２の先端部１２ａが凹部１３に載置された断面加工用試料台３０と接触し、さらに固定部材１２を貫通孔１４内に螺嵌していくことで断面加工用試料台３０を電子顕微鏡用試料台１０に固定させる。
【００３８】
そして、このようにして観察対象試料４０を載置させた状態の断面加工用試料台３０を、電子顕微鏡用試料台１０の凹部１３に固定して取り付けると、これを速やかに電子顕微鏡の鏡筒内の試料ステージに装着可能な試料ホルダー１の試料台装着部２に取り付けて、電子顕微鏡による断面観察を行う。具体的には、観察対象試料４０を載せたままの状態の断面加工用試料台３０を電子顕微鏡用試料台１０に固定すると、図６に示すように、その電子顕微鏡用試料台１０を例えば台座２０を介して試料ホルダー１に載置する。そして、その電子顕微鏡用試料台１０を載置させた試料ホルダー１を、電子顕微鏡の鏡筒３内における試料ステージ４まで搬送して取り付け、断面観察を行う。
【００３９】
ここで、本実施の形態に係る電子顕微鏡用試料台１０は、大気との接触により変質が生じ易い酸化物粒子等の試料についての断面観察を行う場合に、特に好適に用いることができる。例えば、酸化物粒子の場合では、水との反応性が高く、大気中に僅か数分晒されるだけで大気中の水分と反応して粒子の変質を生じさせる。このようにして粒子の変質が生じると、断面観察においてその変質箇所が影のようになり、全体として正確な断面観察を行うことができなくなる。この粒子の変質は、大気に晒される時間が長いほど生じ易くなる。ところが、従来の電子顕微鏡による断面観察では、観察対象試料に対する断面加工を行った後、その試料を断面加工用試料台から取り外して電子顕微鏡用試料台に載せ換えるという作業を行っており、その間、約５〜１０分間も大気に晒される状況となっていた。
【００４０】
これに対して、本実施の形態に係る電子顕微鏡用試料台１０では、上述したように、酸化物粒子等の観察対象試料４０を、断面加工を行う際に用いる断面加工用試料台３０に載置させた状態のままで、その断面加工用試料台３０を電子顕微鏡用試料台１０に載置させることができるようになっている。そのため、従来法のように、断面加工が終了した後に、観察対象試料を断面加工用試料台から取り外して、電子顕微鏡用試料台に載せ換えるといった作業を行うことを要しない。これにより、速やかに観察対象試料を電子顕微鏡の鏡筒内にセットすることが可能となり、その酸化物粒子等の観察対象試料が大気に晒される時間を極めて短時間とすることができ、大気との接触による変質を防止することができる。
【００４１】
このような電子顕微鏡用試料台１０によれば、大気との接触により変質が生じ易い酸化物粒子等の試料であっても、その粒子本来の状態を正確に捉えることができ、精度の高い断面観察並びに粒子の状態評価を行うことができる。
【００４２】
＜３．観察対象試料の断面加工、並びに断面観察について＞
ここで、観察対象試料の断面加工方法、並びに断面観察方法について、以下にそれぞれ一例を示して説明する。
【００４３】
（断面加工方法）
断面加工方法としては、特に限定されないが、例えばクロスセクションポリッシャ（Cross Section Polisher：ＣＰ）等を用いて行うことができる。クロスセクションポリッシャは、ブロードなアルゴンイオン（Ａｒ＋）ビームを遮蔽板から露出した試料に照射してイオンエッチングを行うことで試料を切削して断面加工する方法である。このクロスセクションポリッシャによれば、広範囲な断面加工を行うことができるとともに、平滑で加工歪のない断面を形成することができ、より精度の高い断面観察等を可能にする。
【００４４】
具体的に、クロスセクションポリッシャによる断面加工方法は、先ず、観察対象となる酸化物粒子等の試料を熱硬化性のエポキシ樹脂等の樹脂と混合して混合物とし、その混合物をスライドガラス等で挟み込んで、加熱処理を施して樹脂を硬化させる。これによって、試料を樹脂で包埋（樹脂包埋）させる。
【００４５】
次に、樹脂包埋させて得られた試料を所定の大きさに切断した後、その試料をクロスセクションポリッシャ用試料台（断面加工用試料台）にワックス（マウンティングワックス）等を塗布して貼り付ける。このとき、試料がクロスセクションポリッシャ用試料台の端部からはみ出るように貼り付ける。
【００４６】
そして、試料の直上に試料が突出するように遮蔽板を置き、顕微鏡画像で加工位置の位置決めを行って、上方からアルゴンのイオンビームを照射することによって断面加工する。具体的には、真空中でアルゴンイオン銃によりアルゴンイオンビームを発生させ、作製しようとする断面となる試料面に対して垂直な方向からアルゴンイオンビームを照射する。この断面加工により、遮蔽板から突出した部分の試料がアルゴンイオンビームの照射により削られて断面が表出し、加工断面が得られる。なお、アルゴンイオンビームの加速電圧としては、特に限定されず試料の特性に合わせて適宜調整することが好ましいが、３〜６ｋＶ程度で行うことが特に好ましい。
【００４７】
（電子顕微鏡による断面観察）
本実施の形態においては、上述した断面加工を行った後、その断面加工された試料を断面加工用試料台に載置させた状態のまま、電子顕微鏡試料台に取り付ける。すなわち、図５に示したように、クロスセクションポリッシャ等により断面加工した観察対象試料４０を、その断面加工用試料台（クロスセクションポリッシャ用試料台）３０に載置させた状態のまま、その断面加工用試料台３０を電子顕微鏡用試料台１０の凹部１３に載置して固定することによって取り付ける。
【００４８】
そして、この電子顕微鏡用試料台１０を、例えば走査電子顕微鏡の試料ホルダー１に形成された試料台装着部２に着脱可能な台座２０に軸２１を介して固定した後、図６に示したように、電子顕微鏡用試料台１０を載置させた試料ホルダー１を電子顕微鏡の鏡筒３内の試料ステージ４にセットする。これにより、電子顕微鏡による断面観察や断面組織解析が可能となる。
【００４９】
走査型顕微鏡（ＳＥＭ）等の電子顕微鏡による観察としては、従来知られている方法に従って行うことができる。具体的には、断面加工した観察対象試料４０に対して電子線を照射し、照射された電子線による２次電子、反射電子、又は透過電子を検出して、観察対象となる試料の像を得る。例えばＳＥＭの場合、その鏡筒３内には、電子ビームを生成するフィラメント５、コンデンサ（集束）レンズ６や対物レンズ７のレンズ系、偏向コイル８等が設けられており（図６）、フィラメント５から生成した電子ビームＸが、レンズ系で絞られるとともに偏向コイル８で偏向制御され、鏡筒３下部の試料ステージ１に載置させた電子顕微鏡用試料台１０の観察対象試料４０に向けて照射されることで、試料の像が得られる。なお、検出した電子による２次電子像等の取得に際しては、分解能等を考慮して加速電圧、コンデンサレンズ電流値、対物絞り径、作動距離等を設定した後、撮影を行い、画像データを取得することで行うことができる。
【００５０】
また、例えば走査電子顕微鏡に搭載したＥＢＳＤ検出器により結晶構造由来の回折パターンを取得して結晶学的な解析を行うことによって結晶方位を導き出すこともできる（ＥＢＳＤ法）。
【実施例】
【００５１】
以下に本発明の実施例を説明するが、本発明は下記の実施例に限定されるものではない。本実施例及び比較例では、大気に晒されるとその大気中の水分と反応して容易に変質してしまう酸化物粒子を観察対象試料として用い、その試料に対して断面加工を行い、得られた断面についての観察（断面観察）を行った。
【００５２】
［実施例１］
（断面加工）
観察対象試料として酸化物粒子を使用し、先ず、その試料と熱硬化性エポキシ樹脂（Ｇａｔａｎ社製 Ｇ２）とを十分に混合して混合物を作製した。次に、スライドガラス表面にニトフロン粘着テープ（日東電工株式会社製）を貼り、その上に作製した混合物を載せて、もう一枚のスライドガラスで挟み込み、ホットプレートの上で１２０℃、５分間の条件で樹脂を硬化させた。
【００５３】
その後、硬化させて樹脂包埋した試料を８ｍｍ×１０ｍｍ程度の大きさにカミソリで切断した後、ワックス（ＪＥＯＬ社製  マウンティングワックス）を塗布したクロスセクションポリッシャ用試料台に貼り付け、クロスセクションポリッシャ（日本電子株式会社製 ＳＭ−０９０１０)を用い、アルゴンイオンビームの加速電圧を５ｋＶに設定して断面加工を行った。
【００５４】
（電子顕微鏡による断面観察）
その後、走査電子顕微鏡（ＳＥＭ）用の試料台に、断面加工した試料をクロスセクションポリッシャ用試料台に載せた状態のままで取り付け、速やかにＳＥＭ鏡筒に移動させてＳＥＭによる断面観察を行った。
【００５５】
ここで、電子顕微鏡用試料台としては、図２に模式図を示したように、直径１５ｍｍ、高さ１０ｍｍの円筒形状であって、その本体胴部の上面に、深さ５ｍｍの凹部を形成させ、また本体胴部側面（本体胴部上面から２．５ｍｍの高さ位置）にその側面から凹部までを貫通する貫通孔を１つ形成させた試料台を用いた。この電子顕微鏡用試料台への観察対象試料の取り付けは、その試料台の本体胴部上面に形成された凹部に、断面加工した試料を載置させたままのクロスセクションポリッシャ用試料台を載置固定することによって取り付けた。なお、この試料台の本体胴部下面には、その下面から凹部に向かって孔部を設け、ＳＥＭの鏡筒内の試料ステージに装着可能な試料ホルダーに取り付けられる台座に固定させるようにした。試料台と台座との固定は、台座に垂直に立設された軸を、試料台の本体胴部下面に設けた孔部に挿入して行った。
【００５６】
試料の断面観察は、ＳＥＭ（日立ハイテクノロジーズ株式会社製 Ｓ−４７００)を用いて、加速電圧１ｋＶ、作動距離６．１ｍｍの条件で行った。
【００５７】
（断面観察結果）
図７に、断面観察により得られたＳＥＭ像を示す。図７の観察写真図から明らかなように、得られた粒子断面には、試料である酸化物粒子が変質した状態は全く観察されず、正確な断面観察を行うことができた。
【００５８】
このように、上述した電子顕微鏡用試料台を用いることによって、酸化物粒子の変質を防ぐことができ、本来の粒子断面の状態を的確に捉えて、精度の高い断面観察を行うことができることが分かった。
【００５９】
［比較例１］
（断面加工）
実施例１と同様に、観察対象試料として酸化物粒子を使用してクロスセクションポリッシャによる断面加工を行った。
【００６０】
（電子顕微鏡による断面観察）
次に、比較例１では、断面加工した試料をクロスセクションポリッシャ用試料台から精密ピンセットを用いて取り外し、既存のＳＥＭ観察試料台に両面テープで貼り付けて載せ換え、速やかにＳＥＭ鏡筒に移動させてＳＥＭにより試料の断面形状を観察した。断面観察は、実施例１と同様に、ＳＥＭ（日立ハイテクノロジーズ株式会社製 Ｓ−４７００)を用いて、加速電圧１ｋＶ、作動距離６．１ｍｍの条件で行った。
【００６１】
（断面観察結果）
図８に、断面観察により得られたＳＥＭ像を示す。図８の観察写真図から明らかなように、得られた粒子断面には試料である酸化物粒子の変質箇所（図８中の丸囲み部）が複数観察されていることが分かる。このため、本来の酸化物粒子の状態を的確に捉えることができず、精度の高い断面観察を行うことができなかった。
【００６２】
この試料の変質は、試料が大気中の水分と反応したために生じたと考える。すなわち、断面加工用試料台から電子顕微鏡用試料台に断面加工した試料を載せ換える作業を数分間に亘って行ったことにより、大気中の水分と反応する時間が生じてしまい、その結果として、試料の変質を引き起こしてしまったものと考えられる。
【符号の説明】
【００６３】
１０  電子顕微鏡用試料台、１１  試料台本体、１１ａ  本体胴部上面、１１ｂ  本体胴部側面、１１ｃ  本体胴部下面、１２  固定部材、１３  凹部、１４  貫通孔、１５  孔部、２０  台座、２１  軸、３０  断面加工用試料台、４０  観察対象試料
【図１】
2014146493.tif 000003
【図２】
2014146493.tif 000004
【図３】
2014146493.tif 000005
【図４】
2014146493.tif 000006
【図５】
2014146493.tif 000007
【図６】
2014146493.tif 000008
【図７】
2014146493.tif 000009
【図８】
2014146493.tif 000010